КОМПОЗИЦИОННЫЙ МАТЕРИАЛ

КОМПОЗИЦИОННЫЙ МАТЕРИАЛ
МКл. С09 D 5/00
Полезная модель относится к области, а именно к композиционным материалам, в частности, к композиционным материалам, содержащим слой красителя, и может быть использована в лако-красочной промышленности, при проведении реставрационных работ и т.д.
Известно использование для защиты материалов от неблагоприятного внешнего воздействия О1фужающей среды различных пленок и покрытий, таких как краска, эмали, слой никеля, олова и т.д.(пат. РФ №2165948, 2001, кл. С09 D 5/18, пат. РФ №2123540, 1998, кл. С23 С 14/34; заявка РФ №97102458,1999, кл. С09 D 133/08 и т.д. ). Выбор большинства покрытий определяется требованиями к образующемуся в результате композиционному, как правило, многослойному материалу.
Известно, в частности покрытие для металлических и неметаллических поверхностей, состоящее из окислов титана, магния, алюминия, а также алюмоборфосфатного связующего ( пат. РФ №2098441, 1997, кл. С 09 D 1/00) Однако данное покрытие обладает невысокими эстетическими характеристиками.
Некоторые из наносимых на основу покрытий наряду с выполнением защитных свойств повышают эстетические характеристики изделия, на поверхности которого образуется новый композиционный материал. Так, известен композиционный материал, состоящий из основы, на которую нанесен красочный слой в виде защитно-декоративного покрытия, включающее в себя латекс, минеральный наполнитель фракции и карбамид ( пат. РФ №2099375,1997, кл. С09 D 5/02). Как правило данный материал наносится на деревянную или бетонную основу, что ограничивает сферу его применения.
Наиболее близким к заявляемому решению является композиционный материал, состоящий из керамической основы и нанесенного на нее лака. Материал состоит из основы в виде керамического материала и нескольких слоев покрытия, верхним из которых является лаковая пленка В результате повышаются эстетические характеристики изделия за счет образования поверхности золотистого цвета (пат. РФ №2041836, 1995, кл. В 44 Д 5/00).
Однако создание данного материала требует нагрева до 150°С, что ограничивает сферу его применимости.
Задачей , стоявшей перед авторами, являлось создание материала, способного  с защитными характеристиками и приданием окрашивающего оттенка придавать основе, на которую он помещен объемность восприятия.
Указанная задача бьша решена созданием композиционного материала покрытие на котором выполнено с использованием полисахаридов из ткани растений рода Унгерния (ПСК) общей формулы (Се Н Об )з-20. Полисахариды могут образовывать как самостоятельный слой покрытия, так и входить в состав поьфытия в смеси с другими ингредиентами, в частности краской или лаком.
Наиболее высокие эстетические х актеристики, в частности объемность изображения достигаются при нанесении слоя ПСК на лаковую поверхность или краску. В качестве основы композищюнного материала может выступать стекло, древесина, фарфор, керамика, металл, бумага, ткань, пластмасса или их композищш.
Общий вид композиционного материала приведен на фиг.1, где 1-основа материала, 2-слой краски, 3- слой ПСК.
Композиционный материал создается нанесением на основу водноспиртового раствора полисахаридов и высзпшнванием материала на воздухе. В результате на основе 1 или на слое 2 (если он присутствует) образуется практически мономолекулярная пленка ПСК 3, способная преобразовывать световое излучение, таким образом, что защищаемая им поверхность кажется объемной. Одновременно ПСК 3 защищает поверхность слоя краски 2 от выцветания и способствует появлению радужного оттенка. Возможно введение полисахаридов непосредственно в слой 1фаски или лака перед нанесением его на основу. В этом случае слои 2 и 3 сливаются между собой воедино.
Композиционный материал, состоящий из стекла и ПСК придает объемность фону, на котором расположено стекло. При использовании слоя ПСК в сочетании с красками и бумагой наряду с появлением объемности изображения удалось добиться созфанения красочной палитры без вьщветания в течении по крайней мере 4 месяцев.